【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】 ロケットモーターの構造体を絶縁する方法であって、選択されたロケットモーター構造体の少なくとも１つの表面上に硬化性アブレイティブ絶縁材料の少なくとも１つの層を配置することを含み、
該方法が、アクリロニトリルブタジエンゴム、ほう酸亜鉛、フェノールホルムアルデヒド樹脂、酸化亜鉛、テトラメチルチウラムジスルフィド、及びステアリン酸を含む硬化性アブレイティブ絶縁材料の少なくとも１つの層を形成すること、並びに
硬化性アブレイティブ絶縁材料の少なくとも１つの層を硬化すること
を含む、前記の方法。
【請求項２】 アブレイティブ絶縁材料の少なくとも１つの層を該少なくとも１つの表面上に結合すること、並びに該少なくとも１つの表面上に該アブレイティブ絶縁材料の少なくとも１つの層を配置する前に、該少なくとも１つの表面に加硫接着剤を施すことをさらに含む、請求項１に記載の方法。
【請求項３】 ロケットモーター構造体及び該少なくとも１つの表面上に配置されたアブレイティブ絶縁材料の該少なくとも１つの層を、約１３７８ｋＰａの圧力において約１４３℃の温度に曝露することによって、アブレイティブ絶縁材料の少なくとも１つの層を硬化することをさらに含む、請求項１に記載の方法。
【請求項４】 硬化性アブレイティブ絶縁材料の少なくとも１つの層を硬化することが、ロケットモーター構造体及び該少なくとも１つの表面上に配置されたアブレイティブ絶縁材料の該少なくとも１つの層を減圧バッグ処理（vacuum bagging）した後に、周囲圧力よりも大きい圧力においてオートクレーブ内でアブレイティブ絶縁材料の少なくとも１つの層を硬化することを含む、請求項３に記載の方法。
【請求項５】 予め選択されたエラストマー材料から形成された剪断プライ層をロケットモーター構造体の表面の少なくとも一部に配置すること、及び該剪断プライ層上に、フェノールホルムアルデヒド樹脂で含浸した炭化レイヨン繊維を含む予め選択された物質から形成された少なくとも１種の予備形成絶縁体を結合することをさらに含む、請求項１に記載の方法。
【請求項６】 フェノールホルムアルデヒド樹脂で含浸した炭化レイヨン繊維を含む予め選択された物質から形成された少なくとも１つの予備形成絶縁体を最初に形成し、予備形成された絶縁材料を硬化し、その後予備形成された絶縁体を剪断プライ層に結合することをさらに含む、請求項５に記載の方法。
【請求項７】 少なくとも１つのアブレイティブ絶縁層の端部を、少なくとも１つの予備形成された絶縁体の端部に対して接触させ、結合することをさらに含み、予め選択されたエラストマー材料から形成された剪断プライをロケットモーター構造体の表面の少なくとも一部に配置することが、硬化性エラストマー材料と、シリカ及びアラミドより成る群からの少なくとも１種の物質とを含む剪断プライ物質を配置することを含む、請求項５に記載の方法。
【請求項８】 硬化性アブレイティブ絶縁材料の少なくとも１つの層をドームシェルの少なくとも１つの表面上に配置することをさらに含む、請求項１に記載の方法。
【請求項９】 硬化性アブレイティブ絶縁材料の少なくとも１つの層を、点火装置ペレットカップの少なくとも１つの表面上に配置することをさらに含む、請求項１に記載の方法。
【請求項１０】 硬化性アブレイティブ絶縁材料の少なくとも１つの層を、ノズル定置シェルの少なくとも１つの表面上に配置することをさらに含む、請求項１に記載の方法。
【請求項１１】 アクリロニトリルブタジエンゴム、ほう酸亜鉛、フェノールホルムアルデヒド樹脂、酸化亜鉛、テトラメチルチウラムジスルフィド、及びステアリン酸を含む硬化性アブレイティブ絶縁材料の少なくとも１つの層を形成することが、重量基準の約最大部数で次の成分
アクリロニトリルブタジエンゴム １００
ほう酸亜鉛 ８０
フェノールホルムアルデヒド樹脂 １２０
酸化亜鉛 ５
テトラメチルチウラムジスルフィド ３
ステアリン酸 ２
を含む硬化性アブレイティブ絶縁材料の少なくとも１つの層を、選択されたロケットモーター構造体の少なくとも１つの表面上に形成することを含む、請求項１に記載の方法。
【請求項１２】 フェノールホルムアルデヒド樹脂を粉砕し、ふるい分けすること、粉砕されふるい分けされたフェノールホルムアルデヒド樹脂及びほう酸亜鉛を予備秤量及び予備混合して、理論量のマスターバッチ（ここでほう酸亜鉛はフェノールホルムアルデヒド樹脂の凝集を禁止する分割剤として働く）を形成することをさらに含む、請求項１１に記載の方法。
【請求項１３】 硬化性アブレイティブ絶縁材料の少なくとも１つの層を形成することが、繊維質成分を含む硬化性アブレイティブ絶縁材料を、硬化性アブレイティブ絶縁材料の少なくとも１つの層内に配置することをさらに含む、請求項１に記載の方法。
【請求項１４】 硬化性アブレイティブ絶縁材料の少なくとも１つの層を形成することが、繊維質のアラミド、綿、セルロース、サイザル、ポリベンズアミダゾール、鉱さい綿、ナイロン、炭素及びポリエステルより成る群からの少なくとも１種を含めることを含む、請求項１３に記載の方法。
【請求項１５】 構造体を熱的に絶縁するための熱バリアであって、該熱バリアが、アクリロニトリルブタジエンゴム、ほう酸亜鉛、フェノールホルムアルデヒド樹脂、酸化亜鉛、テトラメチルチウラムジスルフィド、及びステアリン酸を含む硬化性コンパウンドから形成されたアブレイティブ絶縁材料を含む、前記の熱バリア。
【請求項１６】 硬化性コンパウンドの各成分の最大重量部数がほぼ、
アクリロニトリルブタジエンゴム １００
ほう酸亜鉛 ８０
フェノールホルムアルデヒド樹脂 １２０
酸化亜鉛 ５
テトラメチルチウラムジスルフィド ３
ステアリン酸 ２
である、請求項１５に記載の熱バリア。
【請求項１７】 構造体の予め選択された表面の少なくとも一部上に硬化・結合されたアブレイティブ絶縁材料の複数の層をさらに含む、請求項１５に記載の熱バリア。
【請求項１８】 予め選択された表面が構造体の内表面である、請求項１７に記載の熱バリア。
【請求項１９】 構造体の内表面が一般に、絶縁される容積領域を定義する、請求項１８に記載の熱バリア。
【請求項２０】 第２の絶縁材料をさらに含み、該第２の絶縁材料がフェノール樹脂で含浸した繊維質物質を含み、該第２の絶縁材料がアブレイティブ絶縁材料に最も近い予め選択された位置に配置されている、請求項１５に記載の熱バリア。
【請求項２１】 シリカ及びアラミドより成る群からの少なくとも１種の物質を含む、硬化性のエラストマー剪断プライ層をさらに含む、請求項１５に記載の熱バリア。
【請求項２２】 構造体と第２絶縁材料の間に配置されたエラストマー物質から形成された剪断プライ層をさらに含み、該第２絶縁材料がフェノール樹脂で含浸された繊維質材料を含み、アブレイティブ絶縁材料の一部及び第２絶縁材料の一部が互いに接し合って結合ラインを形成している、請求項１５に記載の熱バリア。
【請求項２３】 剪断プライ層、アブレイティブ絶縁材料、及び第２絶縁材料のそれぞれが、構造体、剪断プライ層、アブレイティブ絶縁材料、及び第２絶縁材料より成る群の少なくとも１つの他の成分に結合されている、請求項２２に記載の熱バリア。
【請求項２４】 構造体がロケットモーターの部品を含む、請求項１５に記載の熱バリア。
【請求項２５】 ロケットモーターがオープンエンド型機尾ドームロケットモーターである、請求項１５に記載の熱バリア。
【請求項２６】 構造体が、熱バリアを配置することによって推進燃料の燃焼から絶縁される、請求項２５に記載の熱バリア。
【請求項２７】 構造体が、出口コーンへの取り付けに適合している、請求項２６に記載の熱バリア。
【請求項２８】 アブレイティブ絶縁材料が、繊維質の、アラミド、綿、セルロース、サイザル、ポリベンズアミダゾール、鉱さい綿、ナイロン、炭素及びポリエステルより成る群からの少なくとも１種をさらに含む、請求項１５に記載の熱バリア。
【請求項２９】 オープンエンド型ロケットモーターの内部が絶縁されたドーム構造体を製造する方法であって、
予め選択されたエラストマー物質から形成された剪断プライ層を、縦方向に広がるドーム構造体の内表面の少なくとも選択された部分上に配置すること、
剪断プライ層を、ドーム構造体の内表面の少なくとも選択された部分上に硬化・結合すること、
一般的に外表面及び内表面を有する、予め選択された硬化性樹脂で含浸された繊維を含むフェノール性複合材料の第１ドーム絶縁体を予備形成すること、
第１絶縁体を予備硬化すること、
１絶縁体の少なくとも一部を機械加工すること、
第１絶縁体の機械加工した部分を、内表面の少なくとも選択された部分上に予め配置・結合された剪断プライ層の内表面の選択された部分上に配置し、そして結合すること、
予め選択された厚さのカレンダー処理されたシート材料の第２ドーム絶縁体を形成すること、第2ドーム絶縁体は重量基準で約最大部数が
硬化性ゴム成分 １００
難燃剤 ８０
フェノール樹脂成分 １２０
硬化系成分 １０
を含み、
第２の硬化性のアブレイティブドーム絶縁体を、第１ドーム絶縁体に縦方向に最も近いドーム構造体の内表面の少なくとも一部上に配置すること、並びに
第２ドーム絶縁体をドーム構造体内で結合及び硬化することを含む、
前記の方法。
【請求項３０】 第２ドーム絶縁体を第１ドーム絶縁体に対して接触させて結合界面を形成すること、及び第２ドーム絶縁体を剪断プライ層の一部の上に配置すること、及び第２ドーム絶縁体をそれに結合することをさらに含む、請求項２９に記載の方法。
【請求項３１】 エポキシ接着剤を、第１及び第２ドーム絶縁体の間に形成された結合界面に施すことをさらに含む、請求項２９に記載の方法。
【請求項３２】 ドーム構造体の内表面を予備コーティングすることをさらに含み、第２ドーム絶縁体は接着剤と共に配置される、請求項２９に記載の方法。
【請求項３３】 剪断プライ層をドーム構造体の内表面の少なくとも選択された部分上に配置した後で、剪断プライ層を約１４３℃で約１３７８ｋＰａにおいて硬化することをさらに含む、請求項２９に記載の方法。
【請求項３４】 予め選択された高温で予め選択された圧力においてマンドレルのまわりに予備形成させた後に、第１ドーム絶縁体を硬化することをさらに含む、請求項２９に記載の方法。
【請求項３５】 ドーム構造体の内表面の少なくとも一部上に配置した後で、第２ドーム絶縁体を結合することをさらに含む、請求項２９に記載の方法。
【請求項３６】 第２ドーム絶縁体がその中に形成される、カレンダー処理したシート材料としての用途のために、
ブタジエンアクリロニトリル（ＮＢＲ）、エチレンプロピレンジエンモノマー（ＥＰＤＭ）、ブタジエンスチレン（ＳＢＲ）、ポリクロロプレン、ポリイソプレン、ポリウレタン、ポリエピクロロヒドリン、ポリブタジエン、塩素化ポリエチレン、ハロブチルゴムより成る群から選択される少なくとも１種の硬化性ゴム、
アルミナ三水和物、ほう酸亜鉛、及びアンチモン酸化物より成る群からの少なくとも１種を塩素化炭化水素と組み合わせて含む、少なくとも１種の難燃剤、
レゾール型及びノボラック型より成る群から選択されるフェノール樹脂、並びに
選択された少なくとも１種の硬化性ゴムに適切な少なくとも１種の硬化系成分
を含むカレンダー処理されたシート材料を選択することをさらに含む、請求項２９に記載の方法。
【請求項３７】 エラストマー物質から形成された剪断プライを配置することが、エチレンプロピレンジエンモノマーを含むエラストマー物質を含み、かつシリカ及びアラミドより成る群の少なくとも１種を含む剪断プライを配置することを含む、請求項２９に記載の方法。
【請求項３８】 第２ドーム絶縁体をドーム構造体の内表面の少なくとも一部上に配置することが、繊維質の、アラミド、綿、セルロース、サイザル、ポリベンズアミド、鉱さい綿、ナイロン、炭素及びポリエステルより成る群からの少なくとも１種を含む物質から形成された第２ドーム絶縁体を配置することを含む、請求項２９に記載の方法。
【請求項３９】 フェノール樹脂成分及び難燃剤成分を予備秤量及び予備混合して、理論量のマスターバッチ（ここで難燃剤はフェノール樹脂の凝集を禁止する分割剤として働き、これに他の成分がつづいて添加される）を形成することをさらに含む、請求項２９に記載の方法。
【請求項４０】 アブレイティブ絶縁材料をシート素材に形成する方法であって、 最大重量部数（これを超えない）が、約１００重量部の少なくとも１種の硬化性ゴム、約８０重量部の少なくとも１種の難燃剤、約１２０重量部の少なくとも１種のフェノール樹脂、約１０重量部の少なくとも１種の硬化系成分を含む成分の組成物を、約１１０℃を超えない温度範囲内で混合すること、並びに混合した組成物を粉砕し、そして粉砕（milling）した組成物を予め選択された厚さ及び幅のシートへカレンダー処理することを含む、前記の方法。
【請求項４１】 少なくとも１種のフェノール樹脂を粉砕（grinding）し、ふるい分けすること、粉砕されふるい分けされたフェノール樹脂及び難燃剤成分を予備秤量及び予備混合して、理論量のマスターバッチ（ここで少なくとも１種の難燃剤はフェノール樹脂の凝集を禁止する分割剤として働く）を形成することをさらに含む、請求項４０に記載の方法。
【請求項４２】 成分の組成物を混合することが、
ブタジエンアクリロニトリル（ＮＢＲ）、エチレンプロピレンジエンモノマー（ＥＰＤＭ）、ブタジエンスチレン（ＳＢＲ）、ポリクロロプレン、ポリイソプレン、ポリウレタン、ポリエピクロロヒドリン、ポリブタジエン、塩素化ポリエチレン、ハロブチルゴムより成る群から選択される少なくとも１種の硬化性ゴムを混合すること、
アルミナ三水和物、ほう酸亜鉛、及びアンチモン酸化物より成る群からの少なくとも１種の難燃剤を塩素化炭化水素と組み合わせて混合すること、
レゾール型及びノボラック型より成る群から選択されるフェノール樹脂を混合すること、並びに
選択された硬化性ゴムに適切な少なくとも１種の硬化系成分を混合することを含む、請求項４０に記載の方法。
【請求項４３】 他の成分を添加する前に、ほぼ１分間硬化性ゴムを混合することをさらに含む、請求項４０に記載の方法。
【請求項４４】 粉砕した組成物をカレンダー処理する前に、粉砕した組成物をほぼ周囲温度に冷却することをさらに含む、請求項４０に記載の方法。
【手続補正２】
【補正対象書類名】明細書
【補正対象項目名】００２７
【補正方法】変更
【補正の内容】
【００２７】
アブレーション層と題されたDeutche Aerospace AGへのDE-C1-41 32 415はロケットエンジンの燃焼室壁用のアブレーション層に関する。このアブレーション層はフェニル基を含むシリコーン樹脂、高融点の充填剤、及びアルカリ土類金属のカルボン酸塩を含む。
さらに、本発明の発明者らは、以下の米国特許にも気づいている。
米国特許:
Guillotらへ発行された米国特許第５３５２２１２号は、ロケットモーターの絶縁方法と題され、熱可塑性液晶ポリマー、繊維及び粒状充填剤を含む絶縁体の組成物に関する。